(57)【要約】【課題】浮き糸成分と地組織成分とで構成される二層構造織物であって、遮光性とソフトな風合いを有する二層構造織物および該二層構造織物を用いてなる繊維製品を提供する。【解決手段】浮き糸成分と地組織成分とで構成される二層構造織物であって、前記浮き糸成分にラメ糸が含まれ、一方、地組織成分が有機繊維糸条で構成されることを特徴とする二層構造織物、および該二層構造織物を用いてなる、腕カバー、日傘、帽子、首カバー付帽子、車内カーテン、室内カーテン、自動車ハンドル用カバー、および蓑からなる群より選択されるいずれかの繊維製品。【選択図】図１
0003127007.tif 000002
【実用新案登録請求の範囲】
【請求項１】
浮き糸成分と地組織成分とで構成される二層構造織物であって、前記浮き糸成分にラメ糸が含まれ、一方、地組織成分が有機繊維糸条で構成されることを特徴とする二層構造織物。
【請求項２】
前記ラメ糸が、ポリエステルフィルムにアルミニウムまたは銀が蒸着されたラメ糸である、請求項１に記載の二層構造織物。
【請求項３】
前記ラメ糸の巾が１〜５ｍｍの範囲内である、請求項１または請求項２に記載の二層構造織物。
【請求項４】
前記の有機繊維糸条がポリエステル糸条である、請求項１〜３のいずれかに記載の二層構造織物。
【請求項５】
前記の有機繊維糸条に撚数８００〜３０００Ｔ／ｍの撚りが施されている、請求項１〜４のいずれかに記載の二層構造織物。
【請求項６】
ラメ糸が二層構造織物の全重量に対して１０〜５０重量％含まれる、請求項１〜５のいずれかに記載の二層構造織物。
【請求項７】
浮き糸成分の浮き本数が3〜１６本の範囲内である、請求項１〜６のいずれかに記載の二層構造織物。
【請求項８】
織物が経二重組織を有する、請求項１〜７のいずれかに記載の二層構造織物。
【請求項９】
織物の目付けが７０〜３００ｇ／ｍ２の範囲内である、請求項１〜８のいずれかに記載の二層構造織物。
【請求項１０】
請求項１〜９のいずれかに記載の二層構造織物を用いてなる、腕カバー、日傘、帽子、首カバー付帽子、車内カーテン、室内カーテン、自動車ハンドル用カバー、および蓑からなる群より選択されるいずれかの繊維製品。
【考案の詳細な説明】
【技術分野】
【０００１】
本考案は、浮き糸成分と地組織成分とで構成される二層構造織物であって、遮光性とソフトな風合いを有する二層構造織物および該二層構造織物を用いてなる繊維製品に関する。
【背景技術】
【０００２】
従来、遮光性を有する織物としては、合成樹脂フィルムからなるテープの表面にアルミニウム等の金属蒸着処理を施した金属蒸着テープを織物の経糸および／または緯糸に配した織物が提案されている（例えば、特許文献１、特許文献２、特許文献３参照）。しかしながら、かかる織物を用いて帽子などの繊維製品を得て着用すると、遮光性は呈するものの風合いが硬いという問題があった。
他方、浮き糸成分と地組織成分とで構成される二層構造織物は、経二重織物、緯二重織物など広く知られている（例えば、特許文献４参照）。
【０００３】
【特許文献１】登録実用新案第３１０４０６９号公報
【特許文献２】実開昭６２−８７８３６号公報
【特許文献３】特開２００３−１６６１１０号公報
【特許文献４】特開２００５−３３０６０３号公報
【考案の開示】
【考案が解決しようとする課題】
【０００４】
本考案は、上記の背景に鑑みなされたものであり、その目的は、浮き糸成分と地組織成分とで構成される二層構造織物であって、遮光性とソフトな風合いを有する二層構造織物および該二層構造織物を用いてなる繊維製品を提供することにある。
【課題を解決するための手段】
【０００５】
本考案者は、上記目的を達成するため鋭意検討した結果、浮き糸成分と地組織成分とで構成される二層構造織物において、浮き糸成分にラメ糸を含ませ、一方、地組織成分を有機繊維糸条で構成することにより、遮光性とソフトな風合いを有する二層構造織物が得られることを見出し、さらに鋭意検討を重ねることにより本考案に想到した。
【０００６】
かくして、本考案によれば「浮き糸成分と地組織成分とで構成される二層構造織物であって、前記浮き糸成分にラメ糸が含まれ、一方、地組織成分が有機繊維糸条で構成されることを特徴とする二層構造織物。」が提供される。
【０００７】
その際、前記ラメ糸が、ポリエステルフィルムにアルミニウムまたは銀が蒸着されたラメ糸であることが好ましい。また、前記ラメ糸の巾が１〜５ｍｍの範囲内であることが好ましい。一方、  前記の有機繊維糸条がポリエステル糸条であることが好ましい。かかる有機繊維糸条に撚数800〜３０００Ｔ／ｍの撚りが施されていることが好ましい。
【０００８】
本考案の二層構造織物において、ラメ糸が二層構造織物の全重量に対して１０〜５０重量％含まれることが好ましい。また、浮き糸成分の浮き本数が3〜１６本の範囲内であることが好ましい。また、織物が経二重組織を有することが好ましい。また、織物の目付けが７０〜３００ｇ／ｍ２の範囲内であることが好ましい。
【０００９】
また、本考案によれば、前期の二層構造織物を用いてなる、腕カバー、日傘、帽子、首カバー付帽子、車内カーテン、室内カーテン、自動車ハンドル用カバー、および蓑からなる群より選択されるいずれかの繊維製品が提供される。
【考案の効果】
【００１０】
本考案によれば、浮き糸成分と地組織成分とで構成される二層構造織物であって、遮光性とソフトな風合いを有する二層構造織物および該二層構造織物を用いてなる繊維製品が得られる。
【考案を実施するための最良の形態】
【００１１】
以下、本考案を詳細に説明する。本考案においてラメ糸は通常のラメ糸でよいが、合成樹脂フィルムの少なくともどちらか一方表面に金属蒸着層を形成した金属蒸着テープが好ましい。
【００１２】
その際、合成樹脂フィルムとしては、ポリエチレンテレフタレート（ＰＥＴ）、ナイロン６、ナイロン６６、ポリエチレン、ポリプロピレン、エチレン酢酸ビニル重合体などの各種合成樹脂からなるフィルムが例示される。なかでも、ポリエチレンテレフタレート（ＰＥＴ）が好ましい。
【００１３】
かかる合成樹脂フィルムの厚みとしては１０〜１００μｍの範囲内であることが好ましい。該厚みが１０μｍよりも小さいとフィルムの強度が低下するおそれがある。逆に、該厚みが１００μｍよりも大きいと剛直となるため、織物の風合いが硬くなるおそれがある。なお、かかる合成樹脂は一軸延伸や二軸延伸などの通常の製膜したものでよい。
【００１４】
金属蒸着層は、前記合成樹脂フィルムの少なくともどちらか一方表面（好ましくは片面）にアルミニウム、ニッケル、クロム、チタン、スズ、銀、ステンレスなどを公知の蒸着法により蒸着したものが例示される。蒸着法としては、フラッシュ蒸着、アーク蒸着、電子ビーム蒸着、レーザ蒸着等の真空蒸着法、イオンビームスパッタリング、マグネトロンスパッタリング等のスパッタリング蒸着などが例示される。なかでも、アルミニウムを真空蒸着法により合成樹脂フィルム表面に蒸着する方法が、蒸着の安定性、遮光性などの点で好ましい。かかる金属蒸着層の厚さとしては、０．００５〜０．０２μｍの範囲であることが好ましい。
【００１５】
前記の金属蒸着テープの幅としては、１〜５ｍｍの範囲内であることが好ましい。該幅が１ｍｍよりも小さいと、遮光性が低下するおそれがある。また、逆に、該巾が５ｍｍよりも大きいとソフトな風合いが得られないおそれがある。このような金属蒸着テープは、市販のものでは、前田金糸（株）製の「１１０キリＭタイプ」などが例示される。
【００１６】
本考案の二層構造織物において、地組織成分を構成する有機繊維糸条としては、特に制限はないが、ポリエステルからなるポリエステル系繊維糸条が好ましい。該有機繊維糸条としてポリエステル系繊維糸条を採用した場合、染色仕上げ加工の熱により地組織成分のみ収縮するため浮き糸成分が浮きあがり、さらにソフトな風合いが得られ好ましい。
【００１７】
かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。
【００１８】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１９】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、マテリアルリサイクルまたはケミカルリサイクルされたポリエステルであってもよい。
【００２０】
前記ポリエステルには、必要に応じて、艶消し剤（二酸化チタン）、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００２１】
また、前記有機繊維糸条において、単糸繊度が４ｄｔｅｘ以下（好ましくは０．１〜１．０ｄｔｅｘ）であるが好ましい。該単糸繊度が４ｄｔｅｘよりも大きいとソフトな風合いが得られないおそれがある。また、該有機繊維糸条の総繊度としては３３〜２２０ｄｔｅｘの範囲内であることが好ましい。さらに、該有機繊維糸条のフィラメント数としては３０〜２００本（より好ましくは４０〜１００本）の範囲内であることが好ましい。また、かかる有機繊維糸条に、撚数800〜３０００Ｔ／ｍの撚りが施されていることが好ましい。地組織成分を構成する有機繊維糸条にこのような撚りが施されていると、組織間空隙が大きくなり通気性が向上し好ましい。なお、撚数は大きいほど通気性が向上するが、３０００Ｔ／ｍよりも大きいと、製造が困難となるおそれがある。
【００２２】
本考案の二層構造織物において、浮き糸成分にはラメ糸が含まれ、一方、地組織成分は有機繊維糸条が配される。その際、浮き糸成分が全てラメ糸で構成される必要はなく、ラメ糸と前記のような有機繊維糸条とで浮き糸成分を構成してもよい。
【００２３】
本考案の二層構造織物において、ラメ糸の二層構造織物の全重量に対する比率としては、１０〜５０重量％の範囲内であることが好ましい。該比率が１０重量％よりも小さいと、十分な遮光性が得られないおそれがある。逆に、該比率が５０重量％よりも大きいと、ソフトな風合いが損なわれるおそれがある。
【００２４】
また、浮き糸成分の浮き本数が3〜１６本（より好ましくは８〜3本）の範囲内であることが好ましい。浮き本数とは、例えば、経二重織物の場合、経浮き糸成分が飛び越える緯糸の本数である。かかる浮き糸本数が3本よりも小さいと、反射効果が低下し十分な遮光性が得られないおそれがある。逆に、浮き本数が１６本よりも大きいと、抗スナッギング性や取り扱い性が低下するおそれがある。
【００２５】
本考案の二層構造織物において、織組織としては緯二重組織でもよいが、経二重組織が好ましい。また、織物の目付けとしては７０〜３００ｇ／ｍ２の範囲内であることが好ましい。該目付けが７０ｇ／ｍ２よりも小さいと遮光性が損なわれるおそれがある。逆に、該目付けが３００ｇ／ｍ２よりも大きいとソフトな風合いが損なわれるおそれがある。また、二層構造織物の厚みとしては０．２〜０．９ｍｍの範囲内であることが好ましい。
【００２６】
本考案の二層構造織物は、浮き糸成分として少なくともラメ糸を使用し、一方、地組織成分として有機繊維糸条を用いて通常のドビー織機を用いて容易に製織することができる。製織された二層構造織物には、常法の染色仕上げ加工、難燃加工、マイナスイオン剤加工、吸湿吸水加工、抗菌加工など各種の加工が施されていてもよい。
【００２７】
かくして得られた二層構造織物において、浮き糸成分に含まれるラメ糸が日光を反射するため優れた遮光性を呈する。また同時に、地組織成分は有機繊維糸条で構成されるのでソフトな風合いを呈する。
【００２８】
次に、本考案の繊維製品は、前記の二層構造織物を用いてなる、腕カバー、日傘、帽子、首カバー付帽子、車内カーテン、室内カーテン、自動車ハンドル用カバー、および蓑からなる群より選択されるいずれかの繊維製品である。また、前記の二層構造織物を用いてこれらの繊維製品を縫製する際、浮き糸成分が外側（日光があたる側）に、一方地組織成分が内側もしくは肌側に配することが好ましい。
【００２９】
図２は前記の二層構造織物を用いてなる帽子３を示すものである。帽子３において、すべてを前記の二層構造織物で構成してもよいが、クラウン部４だけを前記の二層構造織物で構成することが好ましい。
【００３０】
また、図３は前記の二層構造織物を用いてなる首カバー付帽子５を示すものである。首カバー付帽子５において、すべてを前記の二層構造織物で構成してもよいが、クラウン部４および／または首カバー６を前記の二層構造織物で構成することが好ましい。
【００３１】
また、図４は前記の二層構造織物を用いてなるカーテン７を示すものである。かかるカーテン７は室内用や自動車内用カーテンとして好適に使用される。
【００３２】
また、図５は前記の二層構造織物を用いてなる自動車ハンドル用カバー８を示すものである。図６は前記の二層構造織物を用いてなる日傘９を示すものである。図７は前記の二層構造織物を用いてなる腕カバー１０を示すものである。
【実施例】
【００３３】
以下、実施例をあげて本考案を詳細に説明するが、本考案はこれらによって何ら限定されるものではない。なお、実施例中の各測定項目は下記の方法で測定した。
（１）遮光性
ＪＩＳ  Ｌ  １０５５Ａ法により遮光性を測定した。
（２）通気性
ＪＩＳ  Ｌ  １０９６に記載されたフラジール型通気性試験法により通気性（ｍｌ／ｃｍ２・ｓ）を測定した。
（３）抗スナッギング性
ＪＩＳ  Ｌ  １０５８  Ｄ３法のカナノコ（１５ｈｒｓ）にて評価した。
（４）風合い
試験者３名により風合いを官能評価し、（３級）ソフトである、（２級）普通、（１級）硬いの３段階に評価した。
【００３４】
［実施例１］
浮き糸（経糸）として、アルミニウム蒸着ポリエステルフィルムテープからなるラメ糸（前田金糸（株）製「１１０キリＭタイプ」、巾２．３ｍｍ、９４ｄｔｅｘ相当）と通常のポリエチレンテレフレートからなるポリエチレンテレフタレートマルチフィラメント撚糸糸条（１１０ｄｔｅｘ／４８ｆｉｌ、Ｓ撚１０００Ｔ／ｍ）とを１：１の配列で用いて、上ビームにセットした。
一方、地組織用として、経糸に通常のポリエチレンテレフレートからなるポリエチレンテレフタレートマルチフィラメント撚糸糸条（８０ｄｔｅｘ／７２ｆｉｌ、Ｚ撚２５００Ｔ／ｍ）を用いて、下ビームにセットした。
【００３５】
そして、緯糸に通常のポリエチレンテレフレートからなるポリエチレンテレフタレートマルチフィラメント撚糸糸条（８０ｄｔｅｘ／７２ｆｉｌ、Ｓ撚２５００Ｔ／ｍ）と通常のポリエチレンテレフレートからなるポリエチレンテレフタレートマルチフィラメント撚糸糸条（８０ｄｔｅｘ／７２ｆｉｌ、Ｚ撚２５００Ｔ／ｍ）とを１：１の配列で用いて、ドビー織機を使用して浮き本数が５本の経二重織物を製織した。
【００３６】
次いで、該経二重織物に通常の仕上げ加工を施すことにより本考案の二層構造織物を得た。かくして得られた二層構造織物において、浮き糸（経糸）は前記のラメ糸とポリエチレンテレフタレートマルチフィラメント撚糸糸条とで構成され、地組織部はポリエチレンテレフタレートマルチフィラメント撚糸糸条で構成されていた。また、該二層構造織物において、ラメ糸が二層構造織物の全重量に対して１７重量％含まれており、織物の目付け１１８ｇ／ｍ２、遮光性６０％、通気性２４３ｍｌ／ｃｍ２・ｓ、抗スナッギング性４級であった。風合いは（３級）ソフトであった。
【００３７】
［実施例２］
実施例１において、浮き本数を８本に変更すること以外は実施例１と同様にした。該二層構造織物において、ラメ糸が二層構造織物の全重量に対して１７重量％含まれており、織物の目付け１１８ｇ／ｍ２、遮光性７０％、通気性３００ｍｌ／ｃｍ２・ｓ、抗スナッギング性３級であった。風合いは（３級）ソフトであった。
【００３８】
［実施例３］
実施例１において、浮き本数を１２本に変更すること以外は実施例１と同様にした。該二層構造織物において、ラメ糸が二層構造織物の全重量に対して１７重量％含まれており、織物の目付け１１８ｇ／ｍ２、遮光性８０％、通気性３４０ｍｌ／ｃｍ２・ｓ、抗スナッギング性２級であった。風合いは（３級）ソフトであった。
【００３９】
［実施例４］
実施例１において、浮き本数を１６本に変更すること以外は実施例１と同様にした。該二層構造織物において、ラメ糸が二層構造織物の全重量に対して１７重量％含まれており、織物の目付け１１８ｇ／ｍ２、遮光性８８％、通気性３８０ｍｌ／ｃｍ２・ｓ、抗スナッギング性２級であった。風合いは、３級）ソフトであった。ただし、手が浮き糸にややひっかかる感じであった。
【００４０】
［比較例１］
実施例１と同じラメ糸を経糸および緯糸に配して平織物を製織して、実施例１と同じ仕上げ加工を施した。該織物において、遮光性は９０％であったが、風合いがゴワゴワとした感触であり（１級）と硬いものであった。
【００４１】
［実施例５］
実施例３で得られた二層構造織物を用いて、図２に示す帽子３を縫製した。その際、二層構造織物は浮き糸が外気側になるよう帽子のクラウン部４に配した。該帽子を着用したところ涼しいものであった。
【００４２】
［実施例６］
実施例３で得られた二層構造織物を用いて、図３に示す首カバー付帽子５を縫製した。その際、二層構造織物は浮き糸が外気側になるよう帽子のクラウン部４と首カバー６に配した。該帽子を着用したところ涼しいものであった。
【００４３】
［実施例７］
実施例３で得られた二層構造織物を用いて、図４に示すカーテン７を縫製した。その際、二層構造織物は浮き糸が外気側になるように配した。
【００４４】
［実施例８］
実施例３で得られた二層構造織物を用いて、図５に示す自動車ハンドル用カバー８を縫製した。その際、二層構造織物は浮き糸が外気側になるように配した。
【産業上の利用可能性】
【００４５】
本考案によれば、浮き糸成分と地組織成分とで構成される二層構造織物であって、遮光性とソフトな風合いを有する二層構造織物および該二層構造織物を用いてなる繊維製品が提供され、その工業的価値は極めて大である。
【図面の簡単な説明】
【００４６】
【図１】本考案の二層構造織物の断面図を模式的に示す模式図である。
【図２】本考案の一実施態様である帽子３を模式的に示す図である。
【図３】本考案の一実施態様である首カバー付帽子５を模式的に示す図である。
【図４】本考案の一実施態様であるカーテン７を模式的に示す図である。
【図５】本考案の一実施態様である自動車ハンドル用カバー８を模式的に示す図である。
【図６】本考案の一実施態様である日傘９を模式的に示す図である。
【図７】本考案の一実施態様である腕カバー１０を模式的に示す図である。
【符号の説明】
【００４７】
１  浮き糸成分
２  地組織成分
３  帽子
４  クラウン部
５  首カバー付帽子
６  首カバー
７  カーテン
８  自動車ハンドル用カバー
９  日傘
１０  腕カバー
【図１】
0003127007.tif 000003
【図２】
0003127007.tif 000004
【図３】
0003127007.tif 000005
【図４】
0003127007.tif 000006
【図５】
0003127007.tif 000007
【図６】
0003127007.tif 000008
【図７】
0003127007.tif 000009